(57)【要約】【課題】本発明は、耐火性に優れる樹脂製透明継手を目的とする。【解決手段】ポリ塩化ビニル系樹脂及び塩素化塩化ビニル系樹脂から選択される１種以上を含む樹脂（Ｒ）を含有する樹脂製透明継手において、非熱膨張性黒鉛を含有し、前記非熱膨張性黒鉛の体積平均粒子径が３μｍ以上４００μｍ以下であり、前記非熱膨張性黒鉛の含有量が、前記樹脂（Ｒ）１００質量部に対して、０．０１質量部以上０．０５質量部以下である、樹脂製透明継手１。【選択図】図１
2019065951.tif 000002
【特許請求の範囲】
【請求項１】
ポリ塩化ビニル系樹脂及び塩素化塩化ビニル系樹脂から選択される１種以上を含む樹脂（Ｒ）を含有する樹脂製透明継手において、
非熱膨張性黒鉛を含有し、前記非熱膨張性黒鉛の体積平均粒子径が３μｍ以上４００μｍ以下であり、
前記非熱膨張性黒鉛の含有量が、前記樹脂（Ｒ）１００質量部に対して、０．０１質量部以上０．０５質量部以下である、樹脂製透明継手。
【請求項２】
前記非熱膨張性黒鉛の体積平均粒子径が３μｍ以上１０μｍ未満であり、
前記非熱膨張性黒鉛の含有量が、前記樹脂（Ｒ）１００質量部に対して、０．０１質量部以上０．０３質量部以下である、請求項１に記載の樹脂製透明継手。
【請求項３】
前記非熱膨張性黒鉛の体積平均粒子径が１０μｍ以上１００μｍ未満であり、
前記非熱膨張性黒鉛の含有量が、前記樹脂（Ｒ）１００質量部に対して、０．０２質量部以上０．０４質量部以下である、請求項１に記載の樹脂製透明継手。
【請求項４】
前記非熱膨張性黒鉛の体積平均粒子径が１００μｍ以上４００μｍ以下であり、
前記非熱膨張性黒鉛の含有量が、前記樹脂（Ｒ）１００質量部に対して、０．０３質量部以上０．０５質量部以下である、請求項１に記載の樹脂製透明継手。
【発明の詳細な説明】
【技術分野】
【０００１】
本発明は、ドレンパイプ等の接続に用いられる樹脂製透明継手に関する。
【背景技術】
【０００２】
集合住宅などの建物においては、隣接する上下の階が床スラブによって仕切られ、各階では隣接する２つの部屋が壁によって仕切られて区画化されている。排水や給水配管等の配管材は、床スラブや壁を貫通する貫通部を通して配管されている。このような建物内で火災が発生した場合、火炎や煙の流れ込みを防止するために、貫通部の内側面と配管材との隙間には、モルタル等のシーリング材が充填されている。
【０００３】
上記貫通部に用いられる配管材には、所定の時間加熱されたときに変形しにくいこと、及び穴が開きにくいこと（耐火性）が要求される。特許文献１には、熱膨張性黒鉛を含有する配管材が提案されている。配管材に熱膨張性黒鉛を含有させると、火災が発生して温度が上昇した際に、配管材が膨張して貫通部を閉塞させ、火炎や煙の流れ込みを防止できる。
【先行技術文献】
【特許文献】
【０００４】
【特許文献１】特許第４８２９８４７号公報
【発明の概要】
【発明が解決しようとする課題】
【０００５】
一方で、他の配管材と樹脂管継手とを接続するときに、継手内部の管の挿入状態を視認できるようにするため、樹脂管継手の接続部（受口部）を透明又は半透明にするニーズがある。
しかし、特許文献１に記載の配管材に用いられる樹脂管継手は透明ではない。
そこで、本発明は、耐火性に優れ、かつ、透明な樹脂管継手（樹脂製透明継手）を目的とする。
【課題を解決するための手段】
【０００６】
鋭意検討を重ねた結果、本発明者等は、樹脂組成物に非熱膨張性黒鉛を用いると、樹脂製透明継手の耐火性を向上できることを見出した。
一方で、非熱膨張性黒鉛の含有量を増加すると、樹脂製透明継手の透明性が低下する。
そこで、非熱膨張性黒鉛の体積平均粒子径と含有量とを調整することで、耐火性と透明性とを両立した樹脂製透明継手が得られることを見出した。
即ち、本発明は以下の態様を有する。
【０００７】
［１］ポリ塩化ビニル系樹脂及び塩素化塩化ビニル系樹脂から選択される１種以上を含む樹脂（Ｒ）を含有する樹脂製透明継手において、非熱膨張性黒鉛を含有し、前記非熱膨張性黒鉛の体積平均粒子径が３μｍ以上４００μｍ以下であり、前記非熱膨張性黒鉛の含有量が、前記樹脂（Ｒ）１００質量部に対して、０．０１質量部以上０．０５質量部以下である、樹脂製透明継手。
［２］前記非熱膨張性黒鉛の体積平均粒子径が３μｍ以上１０μｍ未満であり、前記非熱膨張性黒鉛の含有量が、前記樹脂（Ｒ）１００質量部に対して、０．０１質量部以上０．０３質量部以下である、［１］に記載の樹脂製透明継手。
［３］前記非熱膨張性黒鉛の体積平均粒子径が１０μｍ以上１００μｍ未満であり、前記非熱膨張性黒鉛の含有量が、前記樹脂（Ｒ）１００質量部に対して、０．０２質量部以上０．０４質量部以下である、［１］に記載の樹脂製透明継手。
［４］前記非熱膨張性黒鉛の体積平均粒子径が１００μｍ以上４００μｍ以下であり、前記非熱膨張性黒鉛の含有量が、前記樹脂（Ｒ）１００質量部に対して、０．０３質量部以上０．０５質量部以下である、［１］に記載の樹脂製透明継手。
【発明の効果】
【０００８】
本発明の樹脂製透明継手によれば、耐火性に優れる。
【図面の簡単な説明】
【０００９】
【図１】本発明の一実施形態に係る樹脂製透明継手を示す縦断面図である。
【発明を実施するための形態】
【００１０】
本明細書において、「透明又は半透明である」とは、肉眼で、継手の外側から継手の内部を視認できることをいう。より具体的には、全光線透過率４０％以上が好ましく、６０％以上がより好ましく、７０％以上がさらに好ましい。
全光線透過率は、継手から作製した試験片の平行入射光束に対する全透過光束の割合をいう。全光線透過率は、ＪＩＳ  Ｋ７３６１−１：１９９７「プラスチック−透明材料の全光線透過率の試験方法」に準じて測定できる。
本明細書において、耐火性は、平成１２年６月１日に施行された改正建築基準法の耐火性能試験の評価方法によって評価される。
【００１１】
［樹脂製透明継手］
以下、本発明の実施の形態による樹脂製透明継手について、図面に基づいて説明する。
図１の樹脂製透明継手１は、排水管の接続に使用されるチーズ型の樹脂製透明継手である。樹脂製透明継手１は、二つの管軸Ｏ１及びＯ２を有し、内部に流路を有する。二つの管軸Ｏ１及びＯ２は、略直交する。
【００１２】
樹脂製透明継手１は、内部に流路を有する管状の本体部１０と、この本体部１０の三つの開口部にそれぞれ一体に形成された受口部１２を有する。
受口部１２には、受口部１２の内径とほぼ同外径の管部材が挿入される。受口部１２の開口部１２ｂの内径は、本体部１０の開口部の内径より大きい。
【００１３】
本体部１０の三つの開口部のうち、二つは第１の管軸Ｏ１と同軸の円形である。
また、三つの受口部１２のうち、二つは第１の管軸Ｏ１と同軸の管状である。第１の管軸Ｏ１の一端側の受口部を第１の受口部１２Ａ、他端側の受口部を第２の受口部１２Ｂということもある。残りの一つは第２の管軸Ｏ２と同軸の管状であり、第３の受口部１２Ｃということもある。
図１において、位置Ｘ及びＹは、樹脂製透明継手１を射出成形する際に用いられる射出成形用金型のキャビティ内（空間）に樹脂組成物を導入するゲートの位置を示す。樹脂製透明継手１には、ゲート位置Ｘ又はＹに対応する位置にゲート痕が形成される。
ゲート痕は、図１の位置Ｘ及びＹから選択されるいずれか１箇所又は２箇所に形成される。
【００１４】
ゲート痕は、残留応力が保持されやすい。残留応力は、成形体が加熱され、冷却された後に成形体の内部に残る応力のことである。残留応力が大きい成形体は、加熱により変形しやすい。このため、樹脂製透明継手１のゲート痕の周辺は、加熱により変形しやすい。
ゲート位置を位置Ｘとした場合、熱により変形しやすいゲート痕が本体部１０にないため、防火区画の貫通部に樹脂製透明継手１の本体部１０が埋設されている場合に、耐火性を向上しやすい。ゲート位置を位置Ｙとした場合、ゲートから各受口部１２までの距離が等しく、樹脂製透明継手１を射出成形しやすい。なお、位置Ｘは、受口部１２Ａ、１２Ｂ、１２Ｃの何れにあってもよく、例えば、受口部１２Ａに位置Ｘがある場合、２箇所のうちいずれか一方、または両方をゲートとして用いることができる。また、位置Ｘ及びＹは例示であって、位置Ｘは受口部１２の端面部分ではなく側面にあってもよく、位置Ｙは受口部１２Ａ、１２Ｂ、１２Ｃからの距離が等しくなる位置であれば本体部１０のどこにあってもよい。
【００１５】
成形後の成形体の残留応力を均一にし、加熱による変形を抑制する観点から、各受口部１２Ａ、１２Ｂ、１２Ｃの厚さは均一であることが好ましい。
各受口部１２Ａ、１２Ｂ、１２Ｃの厚さは、特に限定されないが、例えば、２ｍｍ以上８ｍｍ以下が好ましく、４ｍｍ以上６ｍｍ以下がより好ましい。各受口部１２Ａ、１２Ｂ、１２Ｃの厚さが上記下限値以上であると、受口部１２の加熱による穿孔を抑制しやすい。上記上限値以下であると、受口部１２の視認性を向上しやすい。
本体部１０の厚さは、特に限定されず、例えば、６ｍｍ以上１２ｍｍ以下が好ましく、８ｍｍ以上１０ｍｍ以下がより好ましい。本体部１０の厚さが上記下限値以上であると、本体部１０の加熱による穿孔を抑制しやすい。上記上限値以下であると、本体部１０の残留応力を抑制しやすい。
【００１６】
樹脂製透明継手１は、ポリ塩化ビニル系樹脂及び塩素化塩化ビニル系樹脂から選択される１種以上を含む樹脂（Ｒ）を含有する。樹脂製透明継手１は、樹脂（Ｒ）を含む樹脂組成物を含有する。すなわち、樹脂製透明継手１は、樹脂組成物を成形することによって製造される。通常、樹脂製透明継手１は、樹脂組成物を射出成形することによって製造される。
樹脂製透明継手１は、樹脂製透明継手１の全体が樹脂組成物からなる単層構造でもよいし、複数の層からなる複層構造でもよい。
【００１７】
＜樹脂組成物＞
（樹脂（Ｒ））
樹脂組成物は、ポリ塩化ビニル系樹脂及び塩素化塩化ビニル系樹脂から選択される１種以上を含む樹脂（Ｒ）を含有する。
ポリ塩化ビニル系樹脂（ＰＶＣ）としては、例えば、ポリ塩化ビニル単独重合体；塩化ビニルモノマーと、該塩化ビニルモノマーと共重合可能な不飽和結合を有する他のモノマーとの共重合体；ポリ塩化ビニル系樹脂以外の重合体に塩化ビニルモノマーをグラフト共重合したグラフト共重合体等が挙げられる。ポリ塩化ビニル系樹脂は１種を単独で使用してもよいし、２種以上を併用してもよい。
【００１８】
前記塩化ビニルモノマーと共重合可能な不飽和結合を有する他のモノマーとしては、例えば、エチレン、プロピレン、ブチレン等のα−オレフィン類；酢酸ビニル、プロピオン酸ビニル等のビニルエステル類；ブチルビニルエーテル、セチルビニルエーテル等のビニルエーテル類；メチル（メタ）アクリレート、エチル（メタ）アクリレート、ブチルアクリレート等の（メタ）アクリル酸エステル類；スチレン、α−メチルスチレン等の芳香族ビニル類；Ｎ−フェニルマレイミド、Ｎ−シクロヘキシルマレイミド等のＮ−置換マレイミド類等が挙げられる。前記他のモノマーは１種を単独で使用してもよいし、２種以上を併用してもよい。
【００１９】
前記塩化ビニルモノマーをグラフト共重合する重合体としては、例えば、エチレン−酢酸ビニル共重合体、エチレン−酢酸ビニル−一酸化炭素共重合体、エチレン−エチルアクリレート共重合体、エチレン−ブチルアクリレート−一酸化炭素共重合体、エチレン−メチルメタクリレート共重合体、エチレン−プロピレン共重合体、アクリロニトリル−ブタジエン共重合体、ポリウレタン、塩素化ポリエチレン、塩素化ポリプロピレン等が挙げられる。これらの重合体は１種を単独で使用してもよいし、２種以上を併用してもよい。
【００２０】
ポリ塩化ビニル系樹脂は架橋されていてもよい。ポリ塩化ビニル系樹脂の架橋方法としては、例えば、架橋剤及び過酸化物を添加する方法、電子線を照射する方法、水架橋性材料を使用する方法等が挙げられる。
【００２１】
ポリ塩化ビニル系樹脂の平均重合度は、４００以上１６００以下であることが好ましく、６００以上１４００以下であることがより好ましく、６００以上９００以下であることがさらに好ましい。ここで、平均重合度は、ＪＩＳ  Ｋ６７２０−２：１９９９附属書「塩化ビニル樹脂試験方法」に準拠して測定した平均重合度である。
ポリ塩化ビニル系樹脂の平均重合度が上記下限値以上であると、機械的強度を充分に高めることができ、上記上限値以下であると、充分な成形性を確保できる。
【００２２】
ポリ塩化ビニル系樹脂はさらに塩素化されてもよい。ポリ塩化ビニル系樹脂の塩素化方法としては、例えば、熱塩素化方法、光塩素化方法等が挙げられる。
ポリ塩化ビニル系樹脂はさらに塩素化されることで、塩素化塩化ビニル系樹脂（ＣＰＶＣ）となる。
ＣＰＶＣには、熱塩素化塩化ビニル系樹脂と光塩素化塩化ビニル系樹脂とがある。熱塩素化塩化ビニル系樹脂は、加熱により塩素化されたＣＰＶＣで、分子中の塩素原子の分布が均一になりやすい。光塩素化塩化ビニル系樹脂は、紫外線により塩素化されたＣＰＶＣで、樹脂表面の塩素原子の分布が高くなりやすい。
ＣＰＶＣの塩素含有率は、６０質量％以上７２質量％以下であり、６２質量％以上７０質量％以下が好ましく、６４質量％以上６８質量％以下がより好ましい。ＣＰＶＣの塩素含有率が上記下限値以上であると、樹脂製透明継手１の耐火性を向上しやすい。ＣＰＶＣの塩素含有率が上記上限値以下であると、樹脂組成物の成形性を向上しやすい。
【００２３】
樹脂（Ｒ）がＣＰＶＣを含有する場合、樹脂（Ｒ）の総質量に対するＣＰＶＣの含有量は、５質量％以上１００質量％以下が好ましく、１０質量％以上９０質量％以下がより好ましく、２０質量％以上８０質量％以下がさらに好ましい。ＣＰＶＣの含有量が上記下限値以上であると、耐火性を向上しやすい。ＣＰＶＣの含有量が上記上限値以下であると、樹脂組成物の成形性を向上しやすい。
【００２４】
樹脂（Ｒ）は、ポリ塩化ビニル系樹脂（ＰＶＣ）及び塩素化塩化ビニル系樹脂（ＣＰＶＣ）以外の他の樹脂を含有してもよい。ＰＶＣ及びＣＰＶＣ以外の他の樹脂としては、上述した他のモノマーのポリマーが挙げられる。
ＰＶＣ及びＣＰＶＣの含有量は、樹脂（Ｒ）の総質量に対して、８５質量％以上１００質量％以下が好ましく、９０質量％以上１００質量％以下がより好ましく、１００質量％がさらに好ましい。ＰＶＣ及びＣＰＶＣの含有量が上記数値範囲内であると、耐火性を向上しやすく、樹脂組成物の成形性を向上しやすい。
【００２５】
（非熱膨張性黒鉛）
樹脂組成物は、非熱膨張性黒鉛を含有する。すなわち、樹脂製透明継手１は、非熱膨張性黒鉛を含有する。非熱膨張性黒鉛としては、人造黒鉛、鱗片状黒鉛、塊状黒鉛、土状黒鉛、球状黒鉛等を用いることができる。
樹脂組成物が非熱膨張性黒鉛を含有すると、樹脂製透明継手１の耐火性をより向上しやすい。
非熱膨張性黒鉛は、ポリ塩化ビニル系樹脂への混合前に熱乾燥処理されているものが好ましい。
すなわち、市販の黒鉛には、揮発分が付着しており、この揮発分が成形時の温度上昇により揮発し、成形品外観が悪化する不具合が発生するおそれがある。成形品の外観を良好に保つために、熱乾燥処理によって揮発分を事前に除去することが好ましい。
【００２６】
非熱膨張性黒鉛は、粒子状である。
非熱膨張性黒鉛の体積平均粒子径（以下、単に粒子径ともいう）は、３μｍ以上４００μｍ以下である。非熱膨張性黒鉛の粒子径が上記下限値以上であると、樹脂製透明継手１を透明にしやすい。非熱膨張性黒鉛の粒子径が上記上限値以下であると、樹脂製透明継手１の外観を良好にしやすい。
【００２７】
非熱膨張性黒鉛の体積平均粒子径は、レーザー回折散乱法粒子径分布測定装置を用いて測定できる。
なお、樹脂製透明継手１に成形された後に非熱膨張性黒鉛の粒子径を測定する場合には、透過電子顕微鏡（ＴＥＭ）や走査型電子顕微鏡（ＳＥＭ）を用いて樹脂製透明継手１の断面を測定し、断面に存在する非熱膨張性黒鉛の粒子５０個について外径の長さの平均値を算出することで、非熱膨張性黒鉛の体積平均粒子径が求められる。
【００２８】
非熱膨張性黒鉛の含有量は、樹脂（Ｒ）１００質量部に対して、０．０１質量部以上０．０５質量部以下である。非熱膨張性黒鉛の含有量が上記下限値以上であると、耐火性を向上しやすい。非熱膨張性黒鉛の含有量が上記上限値以下であると、樹脂製透明継手１を透明にしやすい。
【００２９】
非熱膨張性黒鉛の含有量は、非熱膨張性黒鉛の粒子径に応じて適宜決定できる。
例えば、非熱膨張性黒鉛の粒子径が３μｍ以上１０μｍ未満の場合（粒子径がこの範囲の非熱膨張性黒鉛を、非熱膨張性黒鉛Ａともいう）、非熱膨張性黒鉛の含有量は、樹脂（Ｒ）１００質量部に対して、０．０１質量部以上０．０３質量部以下が好ましく、０．０１５質量部以上０．０２５質量部以下がより好ましい。非熱膨張性黒鉛の含有量が上記下限値以上であると、耐火性を向上しやすい。非熱膨張性黒鉛の含有量が上記上限値以下であると、樹脂製透明継手１を透明にしやすい。
【００３０】
非熱膨張性黒鉛の粒子径が１０μｍ以上１００μｍ未満の場合（粒子径がこの範囲の非熱膨張性黒鉛を、非熱膨張性黒鉛Ｂともいう）、非熱膨張性黒鉛の含有量は、樹脂（Ｒ）１００質量部に対して、０．０２質量部以上０．０４質量部以下が好ましく、０．０２５質量部以上０．０３５質量部以下がより好ましい。非熱膨張性黒鉛の含有量が上記下限値以上であると、耐火性を向上しやすい。非熱膨張性黒鉛の含有量が上記上限値以下であると、樹脂製透明継手１を透明にしやすい。
【００３１】
非熱膨張性黒鉛の粒子径が１００μｍ以上４００μｍ以下の場合（粒子径がこの範囲の非熱膨張性黒鉛を、非熱膨張性黒鉛Ｃともいう）、非熱膨張性黒鉛の含有量は、樹脂（Ｒ）１００質量部に対して、０．０３質量部以上０．０５質量部以下が好ましく、０．０３５質量部以上０．０４５質量部以下がより好ましい。非熱膨張性黒鉛の含有量が上記下限値以上であると、耐火性を向上しやすい。非熱膨張性黒鉛の含有量が上記上限値以下であると、樹脂製透明継手１を透明にしやすい。
【００３２】
非熱膨張性黒鉛の粒子径は、使用する非熱膨張性黒鉛の種類や目的に応じて適宜決定できる。例えば、樹脂製透明継手１の強度を向上したい場合、非熱膨張性黒鉛Ａが好ましい。
樹脂製透明継手１の透明性を向上したい場合、非熱膨張性黒鉛Ｃが好ましい。
【００３３】
（無機難燃剤）
樹脂組成物は、無機難燃剤を含有してもよい。樹脂製透明継手１は、無機難燃剤を含有することで、より耐火性に優れる。
無機難燃剤としては、水酸化マグネシウム、水酸化アルミニウムやハイドロタルサイト等の無機水酸化物が挙げられる。これらの無機水酸化物は、加熱された際に吸熱作用を有して温度上昇を抑制する。このため、これらの無機水酸化物は、難燃剤として機能する。
水酸化マグネシウムは、脱水反応が３００℃以上で生じるため、吸熱剤として水酸化マグネシウムを用いた場合には、樹脂組成物を成形して樹脂製透明継手１を作製する際に脱水反応が生じることを抑制できる。
水酸化アルミニウムは、脱水反応が２００℃程度で生じるため、吸熱剤として水酸化アルミニウムを用いた場合には、火災の際に樹脂製透明継手１に伝わった熱を早めに吸熱することができる。このため、配管材が熱膨張する前に樹脂製透明継手１が変形して耐火性を損なうことをより抑制できる。
【００３４】
ハイドロタルサイトは化学名をマグネシウム・アルミニウム・ハイドロオキサイド・カーボネート・ハイドレートと言い、Ｍｇ６Ａｌ２（ＯＨ）１６ＣＯ３・４Ｈ２Ｏなどに代表される鉱物の一種である。ハイドロタルサイトは、正に帯電した基本層［Ｍｇ１−ｘＡｌｘ（ＯＨ）２］ｘ＋と、負に帯電した中間層［（ＣＯ３）ｘ/２・ｍＨ２Ｏ］ｘ−からなる層状の無機化合物である。多くの２価、３価の金属がこれと同様の層状構造をとり、これらは次のような一般式で表される。
［Ｍ２＋１−ｘＭ３＋ｘ（ＯＨ）２］ｘ＋［Ａｎ−ｘ/ｎ・ｍＨ２Ｏ］ｘ−
Ｍ２＋：Ｍｇ２＋、Ｚｎ２＋などの２価金属イオン。
Ｍ３＋：Ａｌ３＋、Ｆｅ３＋などの３価金属イオン。
Ａｎ−：ＣＯ３２−、Ｃｌ−、ＮＯ３−などのｎ価アニオン。
Ｘ：０＜Ｘ≦０．３３。
【００３５】
ハイドロタルサイトは、分子間に有している結晶水が約１８０℃から脱水を開始し、その結晶水は約３００℃で完全に脱離する。この状態までは合成ハイドロタルサイトは結晶構造を保持しているが、約３５０℃を超えると結晶構造が崩壊し始め、水と二酸化炭素を放出する。そして、合成ハイドロタルサイトは、ポリ塩化ビニル系樹脂の熱分解温度である約２００℃〜３００℃よりも６０℃〜７５℃低い温度で吸熱分解を開始するため、ポリ塩化ビニル系樹脂の熱分解をハイドロタルサイトの吸熱分解で効率的に抑制することができる。
無機難燃剤は、水酸化マグネシウム、水酸化アルミニウムまたはハイドロタルサイトを併用してもよい。
【００３６】
無機難燃剤が、無機水酸化物の場合、無機難燃剤は塩基性である。樹脂製透明継手１に塩基性の無機難燃剤が添加されていると、ポリ塩化ビニル系樹脂は塩基性材料により脱塩酸反応が促進される。このため、継手が黄色く変色するヤケと呼ばれる現象が起きやすくなる。また、樹脂組成物を透明にするためには無機水酸化物の粒径を小さくする必要があり、無機水酸化物の表面積が増大し、より一層脱塩酸反応が促進されやすくなり、ヤケが起きやすくなる。さらに、継手が透明の場合には、継手内部のヤケが外部から見えるため、色ムラとしてより目立ってしまう。ヤケた状態の樹脂は波長３８０ｎｍ〜４８０ｎｍの光を吸収して黄色を呈する。
そこで、本実施形態では、後述する着色剤として、波長５５０ｎｍ〜７５０ｎｍの光を吸収するものを使用し、波長３８０ｎｍ〜４８０ｎｍの吸収よりも波長５５０ｎｍ〜７５０ｎｍの吸収の方が大きくなるように調整することでヤケによる黄色を目立たなくし、色ムラの少ない継手としている。
【００３７】
無機難燃剤は、通常、粒子状である。無機難燃剤の体積平均粒子径（以下、単に粒子径ともいう）は、３μｍ以上４００μｍ以下が好ましい。無機難燃剤の粒子径が上記下限値以上であると、樹脂製透明継手１を透明にしやすい。無機難燃剤の粒子径が上記上限値以下であると、樹脂製透明継手１の外観を良好にしやすい。
無機難燃剤の体積平均粒子径は、非熱膨張性黒鉛の体積平均粒子径と同様の方法で求められる。
【００３８】
無機難燃剤のＢＥＴ比表面積は１ｍ２／ｇ以上４０ｍ２／ｇ以下であることが好ましく、１ｍ２／ｇ以上２０ｍ２／ｇ以下であることが好ましい。ここで、ＢＥＴ比表面積は、窒素吸着を利用して求めた値である。
無機難燃剤のＢＥＴ比表面積が上記数値範囲内であると、難燃剤としての効果を充分に発揮でき、樹脂製透明継手１の耐火性を向上できる。加えて、ヤケの発生を抑制し、色ムラを抑制できる。そのため、樹脂製透明継手１の外観を良好にしやすい。
【００３９】
無機難燃剤は、その粒子表面がステアリン酸などの高級脂肪酸や、シランカップリング剤で表面処理されていることが好ましい。高級脂肪酸やシランカップリング剤により表面処理された無機難燃剤は、ポリ塩化ビニル系樹脂に対する分散性が高くなり、難燃剤としての効果をより発揮しやすくなる。
無機難燃剤を高級脂肪酸やシランカップリング剤により表面処理する場合、高級脂肪酸やシランカップリング剤の含有量は無機難燃剤１００質量部に対して０．０５質量部以上２質量部以下であることが好ましい。高級脂肪酸やシランカップリング剤の含有量が上記下限値以上であると、ポリ塩化ビニル系樹脂に対する無機難燃剤の分散性を充分に高くできる。高級脂肪酸やシランカップリング剤の含有量が上記上限値以下であると、コストを低減できる。
【００４０】
樹脂組成物には、本発明の効果を損なわない範囲で、前記無機難燃剤以外の他の難燃剤が含まれてもよい。
他の難燃剤としては、二酸化アンチモン、三酸化アンチモン、五酸化アンチモン等の酸化アンチモン系化合物；三酸化モリブデン、二硫化モリブデン、アンモニウムモリブデート等のモリブデン系化合物；テトラブロモビスフェノールＡ、テトラブロムエタン等の臭素系化合物；トリフェニルフォスフェート、アンモニウムポリフォスフェート等のリン系化合物；ホウ酸カルシウム、ホウ酸亜鉛等のホウ酸系化合物；セピオライト、カオリナイト、ベントナイト等の鉱物系化合物等が挙げられる。
前記他の難燃剤の中でも、ポリ塩化ビニル系樹脂の燃焼抑制効果が高いことから、三酸化アンチモンが好ましい。
他の難燃剤は、１種を単独で使用してもよいし、２種以上を併用してもよい。
【００４１】
樹脂組成物が無機難燃剤を含有する場合、無機難燃剤の含有量は、樹脂（Ｒ）１００質量部に対して０．１質量部以上５質量部以下が好ましい。無機難燃剤の含有量が上記下限値以上であると、樹脂製透明継手１の耐火性をより向上しやすい。無機難燃剤の含有量が上記上限値以下であると、樹脂製透明継手１を透明にしやすい。
【００４２】
樹脂組成物が他の難燃剤を含有する場合、他の難燃剤を含む難燃剤の含有量は、樹脂（Ｒ）１００質量部に対して０．１質量部以上１０質量部以下が好ましい。難燃剤の含有量が上記下限値以上であると、樹脂製透明継手１の耐火性をより向上しやすい。難燃剤の含有量が上記上限値以下であると、樹脂製透明継手１を透明にしやすい。
【００４３】
（着色剤）
樹脂組成物は、着色剤を含有してもよい。着色剤に含まれる色素成分としては、青色染料や顔料が挙げられる。
青色染料又は顔料としては、樹脂の青色着色剤として知られている無機又は有機の青色染料又は顔料を用いることができる。青色染料又は顔料としては、５００〜７５０ｎｍの波長域、特に５５０〜７００ｎｍの波長域に吸収極大を有するものが好ましく、例えば、アンスラキノン系、アゾメチン系、フタロシアニン系、インディゴ系等の青色染料や、群青、紺青、コバルトブルー、インダスレンブルー、セルリアンブルー等の顔料が挙げられる。
【００４４】
樹脂組成物が着色剤を含有する場合、着色剤の含有量は、樹脂（Ｒ）１００質量部に対し、０．００５質量部以上０．０３０質量部以下が好ましく、０．０１０質量部以上０．０２５質量部以下がより好ましく、０．０１５質量部以上０．０２５質量部以下がさらに好ましい。着色剤の含有量が上記下限値以上であると、所望の色調の樹脂製透明継手１を得られやすい。着色剤の含有量が上記上限値以下であると、樹脂製透明継手１を透明にしやすい。
【００４５】
（安定剤）
樹脂組成物は、ポリ塩化ビニル系樹脂の熱分解を抑制する目的で安定剤を含有することが好ましい。安定剤としては、例えば、スズ系安定剤、Ｃａ−Ｚｎ系安定剤、高級脂肪酸金属塩等が挙げられる。安定剤は１種を単独で使用してもよいし、２種以上を併用してもよい。
スズ系安定剤としては、例えば、ジブチル錫メルカプト、ジオクチル錫メルカプト、ジメチル錫メルカプト等のメルカプチド類；ジブチル錫マレート、ジブチル錫マレートポリマー、ジオクチル錫マレート、ジオクチル錫マレートポリマー等のマレート類；ジブチル錫メルカプトジブチル錫ラウレート、ジブチル錫ラウレートポリマー等のカルボキシレート類が挙げられる。
【００４６】
Ｃａ−Ｚｎ系安定剤は、脂肪酸のカルシウム塩と脂肪酸の亜鉛塩との混合物である。脂肪酸としては、ベヘニン酸、ステアリン酸、ラウリン酸、オレイン酸、パルミチン酸、リシノール酸、安息香酸等が挙げられ、これらを２種以上組み合わせて用いてもよい。
高級脂肪酸金属塩としては、例えば、ステアリン酸リチウム、ステアリン酸マグネシウム、ステアリン酸カルシウム、ラウリン酸カルシウム、リシノール酸カルシウム、ステアリン酸ストロンチウム、ステアリン酸バリウム、ラウリン酸バリウム、リシノール酸バリウム、ステアリン酸カドミウム、ラウリン酸カドミウム、リシノール酸カドミウム、ナフテン酸カドミウム、２−エチルヘキソイン酸カドミウム、ステアリン酸亜鉛、ラウリン酸亜鉛、リシノール酸亜鉛、２−エチルヘキソイン酸亜鉛、ステアリン酸鉛、二塩基性ステアリン酸鉛、ナフテン酸鉛等が挙げられる。
これらの中でも、樹脂製透明継手１を透明にする場合にはスズ系安定剤またはＣａ−Ｚｎ系安定剤が好ましい。スズ系安定剤としてはマレート類、カルボキシレート類などの硫黄を含まないものがさらに好ましい。Ｃａ−Ｚｎ系安定剤としては成形加工時の滑性とプレートアウトのバランスからステアリン酸塩であるものがさらに好ましい。
【００４７】
樹脂組成物が安定剤を含有する場合、安定剤の含有量は、樹脂（Ｒ）１００質量部に対して、０．３質量部以上５．０質量部以下であることが好ましい。安定剤の含有量が上記下限値以上であると、成形時におけるポリ塩化ビニル系樹脂の熱安定性を向上させることができる。安定剤の含有量が上記上限値以下であると、燃焼時においてポリ塩化ビニル系樹脂を充分に炭化させることができ、充分な耐火性を得ることができる。
【００４８】
（任意成分）
樹脂組成物には、本発明の効果を損なわない範囲で、滑剤、加工助剤、衝撃改質剤、耐熱向上剤、酸化防止剤、熱安定化助剤、紫外線吸収剤、可塑剤、熱可塑性エラストマー等の添加剤（任意成分）が含まれてもよい。
これらの任意成分は１種を単独で使用してもよいし、２種以上を併用してもよい。
【００４９】
樹脂組成物が任意成分を含有する場合、任意成分の含有量は、樹脂（Ｒ）１００質量部に対して、５０質量部以下が好ましく、３０質量部以下がより好ましく、２０質量部以下がさらに好ましい。
【００５０】
本発明の樹脂製透明継手は、樹脂（Ｒ）を含有し、かつ、特定の粒子径を有する非熱膨張性黒鉛を特定量含有する。
そのため、本発明の樹脂製透明継手は、耐火性に優れ、かつ、透明である。
本発明の樹脂製透明継手を用いると、継手内部の管の挿入状態を視認しやすい。
【００５１】
［樹脂製透明継手の製造方法］
樹脂製透明継手１は、射出成形により製造される。
例えば、樹脂組成物を加熱溶融して金型内に射出し、次いで、冷却することによって、樹脂（Ｒ）を含有する樹脂製透明継手１が得られる。
【００５２】
射出成形機における、樹脂組成物への加熱温度（成形温度）は、１７０℃以上２１０℃以下が好ましく、１８０℃以上１９０℃以下がより好ましい。成形温度が上記数値範囲内であると、ポリ塩化ビニル系樹脂の熱分解を抑えて透明性の低下を防ぎ、また、充分に溶融させて、良好な流動性の樹脂組成物が得られる。
射出成形機における加熱時間は、１分以上１０分以下が好ましい。上記下限値以上であると、充分に硬化させることができ、上記上限値以下であると、樹脂製透明継手１の生産性を向上しやすい。
【００５３】
以上、本発明の樹脂製透明継手１について、詳細に説明してきたが、本発明は上記の一実施形態に限定されるものではなく、その趣旨を逸脱しない範囲で適宜変更可能である。
樹脂製透明継手としては、例えば、エルボやニップル、クロス等、受口部の数が２つや４つである樹脂製透明継手であってもよい。
【実施例】
【００５４】
次に、実施例により本発明をさらに詳細に説明するが、本発明はこれら実施例に限定されるものではない。
【００５５】
［実施例１］
樹脂（Ｒ）としてポリ塩化ビニル（ＰＶＣ、塩素含有率５２質量％）１００質量部と、非熱膨張性黒鉛（非熱膨張性黒鉛Ａ、体積平均粒子径７μｍ）０．０５質量部と、スズ系安定剤２質量部と、滑剤０．２質量部と、加工助剤１．５質量部と、を配合した後、内容積２００リットルのヘンシェルミキサー（川田工業株式会社製）を用い、攪拌混合して樹脂組成物を得た。
前記樹脂組成物を、射出成形して、図１に示した形状のチーズ（ティー）型の継手を製造した。成形温度は１８０℃、金型温度は４０℃、加熱時間は１２０秒とした。このとき、ゲートの位置は受口部１２Ａの端面部分（図１のＸの２箇所）とした。
【００５６】
［実施例２］
非熱膨張性黒鉛Ａの含有量を０．０１質量部とした以外は、実施例１と同様に継手を製造した。
【００５７】
［実施例３］
樹脂（Ｒ）として、ＰＶＣ９０質量部と、塩素化塩化ビニル系樹脂（ＣＰＶＣ、塩素含有率６７質量％）１０質量部とを用いた以外は、実施例２と同様に継手を製造した。
【００５８】
［実施例４］
非熱膨張性黒鉛として非熱膨張性黒鉛Ｂ（体積平均粒子径３５μｍ）を用い、含有量を０．０３質量部とした以外は、実施例１と同様に継手を製造した。
【００５９】
［実施例５］
非熱膨張性黒鉛として非熱膨張性黒鉛Ｃ（体積平均粒子径３００μｍ）を用い、含有量を０．０４質量部とした以外は、実施例１と同様に継手を製造した。
【００６０】
［実施例６〜１２］
表１〜２に示す難燃剤を０．１質量部配合した以外は、実施例２と同様に継手を製造した。
【００６１】
［比較例１］
非熱膨張性黒鉛Ａの含有量を０．１質量部とした以外は、実施例１と同様に継手を製造した。
【００６２】
［比較例２］
非熱膨張性黒鉛Ａの含有量を０．００５質量部とした以外は、実施例１と同様に継手を製造した。
【００６３】
＜透明性の評価＞
得られた各例の継手に、ポリ塩化ビニル系樹脂製の樹脂管（積水化学工業株式会社製「エスロン耐火ＶＰパイプ」）を挿入して、継手と樹脂管との接続部分を目視で観察することにより透明性（視認性）の評価を行った。下記評価基準に従って、透明性を評価した。結果を表１〜２に示す。
（評価基準）
○：接続部分が良好に視認できる。
×：視認しにくい部分が目立ち、接続部分が良好に視認できない。
【００６４】
＜耐火性の評価＞
得られた各例の継手を用いて、耐火性能試験を行った。下記評価基準に従って、耐火性を評価した。結果を表１〜２に示す。
（評価基準）
◎：耐火性能２時間以上。
○：耐火性能１時間以上２時間未満。
×：耐火性能１時間未満。
【００６５】
【表１】
2019065951.tif 000003
【００６６】
【表２】
2019065951.tif 000004
【００６７】
表１〜２に示すように、本発明を適用した実施例１〜１２は、透明性の評価が「○」で、視認性に優れることが分かった。また、耐火性の評価が「○」〜「◎」で、耐火性に優れることが分かった。
一方、非熱膨張性黒鉛の含有量が本願発明の適用範囲外である比較例１〜２は、透明性の評価又は耐火性の評価が「×」だった。
【００６８】
本発明の樹脂製透明継手によれば、耐火性に優れることが分かった。
【符号の説明】
【００６９】
１  樹脂製透明継手
１０  本体部
１２  受口部
１２Ａ  第１の受口部
１２Ｂ  第２の受口部
１２Ｃ  第３の受口部
１２ｂ  開口部
Ｏ１  第１の管軸
Ｏ２  第２の管軸
【図１】
2019065951.tif 000005